(57)【要約】【課題】  耐熱性、透明性、機械特性に優れ、高マレイミド残基単位含量を有する均一組成のマレイミド・オレフィン共重合体を得ることができる製造方法を提供する。【解決手段】  炭素数２〜４個のオレフィン単量体、特にイソブテン、特定のマレイミド単量体、特にフェニルマレイミド、ラジカル重合開始剤及び溶剤を仕込みラジカル重合反応を開始しマレイミド・オレフィン共重合体を製造する際に、重合反応中のオレフィン単量体／マレイミド単量体（モル比）を重合開始時の仕込みオレフィン単量体／マレイミド単量体（モル比）の１〜１．５倍の範囲内に維持するようにマレイミド単量体を断続又は連続的に添加するマレイミド・オレフィン共重合体の製造方法。【選択図】          選択図なし。【特許請求の範囲】
【請求項１】
炭素数２〜４個のオレフィン単量体、下記一般式（１）で示されるマレイミド単量体、ラジカル重合開始剤及び溶剤を仕込みラジカル重合反応を開始しマレイミド・オレフィン共重合体を製造する際に、重合反応中のオレフィン単量体／マレイミド単量体（モル比）を重合開始時の仕込みオレフィン単量体／マレイミド単量体（モル比）の１〜１．５倍の範囲内に維持するようにマレイミド単量体を断続又は連続的に添加することを特徴とするマレイミド・オレフィン共重合体の製造方法。
【化１】
2006036914.tif 000010
（ここで、Ｒ１は水素、炭素数１〜６のアルキル基、シクロアルキル基またはフェニル基を示す。）
【請求項２】
重合反応開始時の仕込みオレフィン単量体／マレイミド単量体（モル比）が０．８〜２であることを特徴とする請求項１に記載のマレイミド・オレフィン共重合体の製造方法。
【請求項３】
得られるマレイミド・オレフィン共重合体中のマレイミド残基単位が５５〜６５モル％の範囲内であることを特徴とする請求項１又は２のいずれかに記載のマレイミド・オレフィン共重合体の製造方法。
【請求項４】
オレフィン単量体がイソブテンであり、一般式（１）で示されるマレイミド単量体がＮ−フェニルマレイミドであることを特徴とする請求項１〜３に記載のマレイミド・オレフィン共重合体の製造方法。
【発明の詳細な説明】
【技術分野】
【０００１】
本発明は、耐熱性、透明性及び機械特性に優れたマレイミド・オレフィン共重合体の製造方法に関するものであり、さらに詳しくは、高マレイミド残基単位含量を有する均一組成のマレイミド・オレフィン共重合体の製造方法に関するものである。
【背景技術】
【０００２】
マレイミド共重合体は透明性、耐熱性及び機械特性に優れ、光学材料、電子部品等の幅広い用途に利用されており、一般的にラジカル共重合反応により製造され、その製造方法として多くの製造方法が提案されている（例えば特許文献１〜４参照。）。
【０００３】
【特許文献１】米国特許第２９７１９３９号
【特許文献２】特開昭５８−１６２６１６号公報
【特許文献３】特開平０２−０５１５１４号公報
【特許文献４】特開平１０−０６７８２５号公報
【発明の開示】
【発明が解決しようとする課題】
【０００４】
しかし、特許文献１に提案の方法においては、ビニル系単量体を仕込み重合を開始した後、マレイミド単量体をビニル系単量体の重合速度より遅い速度で均一に重合系に添加する事が行われているが、該方法によれば重合初期にビニル系単量体の単独重合体が生成し得られる重合体は透明性が悪化するという課題を有する。
【０００５】
また、特許文献２〜３に提案された方法もマレイミド共重合体の共重合組成制御に関するものではあるが、重合反応の進行と共に共重合体の共重合組成分布が広くなるという課題を有する。
【０００６】
さらに、特許文献４に提案された方法は、芳香族ビニル単量体の存在する重合系にマレイミド単量体と残りの芳香族ビニル単量体を徐々に供給しマレイミド共重合体の共重合組成分布の幅を制御するものではあるが、脂肪族ビニル単量体に関してはなんら記載されていない上に、該方法により得られる共重合体は芳香族ビニル単量体を用いることから耐熱性は向上するが、脆いという課題を有するものである。
【０００７】
そこで、本発明は、耐熱性、透明性及び機械特性に優れ、高マレイミド残基単位含量を有する均一組成のマレイミド・オレフィン共重合体を製造する方法を提供することを目的とするものである。
【課題を解決するための手段】
【０００８】
本発明者は、上記問題を解決するために鋭意検討した結果、マレイミド・オレフィン共重合体を製造する際、重合反応中のオレフィン単量体／マレイミド単量体の比率を特定の範囲内に制御することにより、均一組成の共重合体が得られることを見出し、本発明を完成するに至った。
【０００９】
即ち、本発明は、炭素数２〜４個のオレフィン単量体、下記一般式（１）で示されるマレイミド単量体、ラジカル重合開始剤及び溶剤を仕込みラジカル重合反応を開始しマレイミド・オレフィン共重合体を製造する際に、重合反応中のオレフィン単量体／マレイミド単量体（モル比）を重合開始時の仕込みオレフィン単量体／マレイミド単量体（モル比）の１〜１．５倍の範囲内に維持するようにマレイミド単量体を断続又は連続的に添加することを特徴とするマレイミド・オレフィン共重合体の製造方法に関するものである。
【００１０】
【化１】
2006036914.tif 000002
（ここで、Ｒ１は水素、炭素数１〜６のアルキル基、シクロアルキル基またはフェニル基を示す。）
以下に、本発明について詳細に説明する。
【００１１】
本発明は、炭素数２〜４個のオレフィン単量体、一般式（１）で示されるマレイミド単量体、ラジカル重合開始剤及び溶剤を仕込みラジカル重合反応を開始しマレイミド・オレフィン共重合体を製造する際に、重合反応中のオレフィン単量体／マレイミド単量体（モル比）を重合開始時の仕込みオレフィン単量体／マレイミド単量体（モル比）の１〜１．５倍の範囲内に維持するようにマレイミド単量体を断続又は連続的に添加するマレイミド・オレフィン共重合体の製造方法に関するものである。ここで、Ｒ１は水素、炭素数１〜６のアルキル基、シクロアルキル基、フェニル基を示し、炭素数１〜６のアルキル基としては、例えばメチル基、エチル基、プロピル基、ブチル基、ヘキシル基等を挙げることができ、炭素数１〜６のシクロアルキル基としては、例えばシクロブチル基、シクロプロピル基、シクロヘキシル基等を挙げることができる。そして、炭素数が６を越えるアルキル基、シクロアルキル基、フェニル基である場合、排除体積効果が大きく共重合反応が進行し難く共重合体を得ることが困難となる。また、重合反応中のオレフィン単量体／マレイミド単量体（モル比）が重合開始時の仕込みオレフィン単量体／マレイミド単量体（モル比）の１．５倍を越える場合、得られるマレイミド・オレフィン共重合体の組成分布が広くなるために、透明性、機械特性に劣るマレイミド・オレフィン共重合体となる。一方、重合反応中のオレフィン単量体／マレイミド単量体（モル比）が重合開始時の仕込みオレフィン単量体／マレイミド単量体（モル比）の１倍未満である場合、共重合反応の反応速度が低下し生産性が低下したり、得られるマレイミド・オレフィン共重合体の分子量が低下したりする。
【００１２】
本発明に用いられる炭素数２〜４個のオレフィン単量体としては、例えばエチレン、プロピレン、１−ブテン、２−ブテン、イソブテン等が挙げられ、その中でも容易に高分子量を有し、耐熱性、透明性、機械特性に優れるマレイミド・オレフィン共重合体が得られることから、イソブテンが好ましい。また、該オレフィン単量体は、１種または２種以上組み合わせて用いることができる。
【００１３】
本発明に用いられるマレイミド単量体としては、上記一般式（１）で示されるマレイミド単量体であれば如何なるものを用いることも可能であり、例えばＮ−マレイミド、Ｎ−メチルマレイミド、Ｎ−プロピルマレイミド、Ｎ−ブチルマレイミド、Ｎ−ヘキシルマレイミド、Ｎ−シクロプロピルマレイミド、Ｎ−シクロブチルマレイミド、Ｎ−シクロヘキシルマレイミド、Ｎ−フェニルマレイミド等が挙げられ、その中でも、容易に耐熱性、機械特性に優れたマレイミド・オレフィン共重合体が得られることからＮ−フェニルマレイミドが好ましい。また、該マレイミド単量体は、１種または２種以上組み合わせて用いることができる。
【００１４】
本発明に用いられるラジカル重合開始剤としては、例えばベンゾイルパーオキサイド、ラウロイルパーオキサイド、オクタノイルパーオキサイド、ｔ−ブチルパーオキシネオデカネート、ｔ−ブチルパーオキシピバレート、ｔ−ブチルパーオキシ−２−エチルヘキサノエート、ｔ−ヘキシルパーオキシ−２−エチルヘキサノエート等の有機過酸化物；２，２’−アゾビス−（２，４−ジメチルバレロニトリル）、２，２’−アゾビス−（２−ブチロニトリル）、２，２’−アゾビスイソブチロニトリル、ジメチル−２，２’−アゾビスイソブチレート、１，１’−アゾビス−（シクロヘキサン−１−カルボニトリル）等のアゾ系開始剤が挙げられる。該ラジカル重合開始剤は仕込み段階、昇温中、反応中に適宜添加すればよい。また、ラジカル重合反応を行う際の重合温度は、該ラジカル重合開始剤の分解温度に応じて適宜設定すればよく、一般的には４０℃〜１２０℃の範囲で行うことが好ましい。
【００１５】
本発明に用いられる溶剤としては、ラジカル重合反応が可能な重合溶媒でよく、公知の重合溶媒を用いることができ、例えばアセトン、メチルエチルケトン、メチルイソブチルケトン等のケトン類；テトラヒドロフラン、テトラヒドロピラン、１，４−ジオキサン、１，３−ジオキソラン、シクロヘキセンオキシド等の環状エーテル類；酢酸エチル、酢酸プロピル、酢酸ブチル等の酢酸エステル類；ベンゼン、トルエン、キシレン等の芳香族系溶媒；酢酸エステル類又は芳香族溶媒とアルコ−ルの混合溶媒等が挙げられる。そして、溶剤量としては、特に効率よく、耐熱性、透明性及び機械特性に優れ、高マレイミド残基単位含量を有する均一組成のマレイミド・オレフィン共重合体が得られることから、該オレフィン単量体及び該マレイミド単量体の総単量体量に対して２〜５倍の重量であることが好ましい。
【００１６】
オレフィン単量体とマレイミド単量体のラジカル共重合反応においては、単量体の共重合反応性比が異なるために、共重合反応の進行と共に得られる共重合体の共重合組成が変化し、得られる共重合体は、耐熱性、透明性及び機械特性に劣るものとなり、その傾向は特に高マレイミド残基単位含量を有する共重合体で顕著になる。そこで、本発明の製造方法は、耐熱性、透明性及び機械特性に優れるより高マレイミド残基単位含量を有するマレイミド・オレフィン共重合体を製造するために、重合反応中のオレフィン単量体／マレイミド単量体（モル比）を重合開始時の仕込みオレフィン単量体／マレイミド単量体（モル比）の１〜１．５倍の範囲内に維持するものであり、その際にマレイミド単量体を断続又は連続的に添加するものである。
【００１７】
本発明の製造方法においては、生産効率よく耐熱性、透明性及び機械特性に優れるより高マレイミド残基単位含量を有するマレイミド・オレフィン共重合体を製造することが可能となることから、重合開始時の仕込みオレフィン単量体／マレイミド単量体（モル比）が０．８〜２の範囲内であることが好ましい。
【００１８】
本発明の製造方法を実施する際の攪拌翼としては特に制限はなく、例えばフルゾーン翼、マックスブレンド翼、ファウドラー翼、パドル翼、ブルマージン翼等の各種攪拌翼が用いられる。
【００１９】
本発明の製造方法により得られるマレイミド・オレフィン共重合体は、耐熱性、透明性及び機械特性に優れる高マレイミド残基単位含量を有するマレイミド・オレフィン共重合体であり、特にマレイミド残基単位５５．０〜６５．０モル％を含有するマレイミド・オレフィン共重合体であることが好ましく、更に組成分布が平均組成の上下２．０モル％以内であるマレイミド・オレフィン共重合体であることが好ましい。この際のマレイミド・オレフィン共重合体の組成分布は、生成物を分別して測定してもよく、また重合開始後から終了までの微少時間毎に反応器内のマレイミド単量体量及びオレフィン単量体量を測定して各時間毎の共重合体の組成を求めてもよい。
【００２０】
本発明の製造方法により得られるマレイミド・オレフィン共重合体は、成形性、機械特性、色相等に優れることから、ゲル・パーミエーション・クロマトグラフィー（以下、ＧＰＣという。）を用い、Ｎ−メチル−２−ピロリドンを溶媒とし４０℃の温度で測定した際の標準ポリスチレン換算値の重量平均分子量（Ｍｗ）が１．５×１０５〜３．０×１０５であることが好ましい。また、分子量の調節は、単量体濃度、ラジカル重合開始剤量、重合温度等の条件設定により調整することが可能である。また、連鎖移動剤の添加により調整してもよく、そのような連鎖移動剤としては、例えばラウリルメルカプタン、硫黄等の硫黄化合物；アミン、尿素等の窒素化合物；ベンズアルデヒド等のアルデヒド類；α−メチルスチレンのダイマー等が例示できる。
【発明の効果】
【００２１】
本発明の製造方法により、耐熱性、透明性、機械特性に優れ、高マレイミド残基単位含量を有する均一組成のマレイミド・オレフィン共重合体を得ることができる。
【実施例】
【００２２】
以下、本発明を実施例により説明するが、本発明はこれら実施例に限定されるものではない。
【００２３】
〜反応中の未反応単量体量及び共重合組成の定量〜
反応器中から１５分毎にサンプリングを行い、ガスクロマトグラフィー（島津製作所製、商品名ＧＣ−９Ａ）により未反応単量体量の測定を行い、共重合組成を算出した。
【００２４】
〜得られた共重合体の構造確認〜
得られた共重合体の構造確認は、１Ｈ−ＮＭＲ（日本電子製、商品名ＪＳＸ）の測定により行った。
【００２５】
〜重量平均分子量（Ｍｗ）の測定〜
Ｎ−メチル−２−ピロリドンを溶媒としてＧＰＣ（東ソー株式会社製、商品名ＨＬＣ−８０２０ＧＰＣ）を用いて４０℃で測定し、得られた溶出曲線により標準ポリスチレン換算値として測定した。
【００２６】
実施例１
マックスブレンド型撹拌機、窒素導入管、オレフィン導入管、１Ｌ圧力容器、温度計、サンプリング管および脱気管の付いた３Ｌオートクレーブ中にＮ−フェニルマレイミド３５９ｇ（２．０７モル）、ラジカル重合開始剤として７１重量％ｔ−ブチルパーオキシピバレート溶液０．９ｇおよび重合溶媒としてメチルエチルケトン５９５ｇを仕込み、窒素で数回パージした後、オレフィン導入管から液化イソブテン１１６ｇ（２．０７モル）を仕込み、６０℃まで昇温して反応を行った。
【００２７】
そして、反応器中から１５分毎にサンプリングを行い、ガスクロマトグラフィーにより未反応単量体量の測定を行いながら、１時間毎に反応器中の未反応単量体比であるイソブテン／Ｎ−フェニルマレイミド比を測定し、表１に示す量のＮ−フェニルマレイミド及びメチルエチルケトンを１Ｌ圧力容器から添加した。Ｎ−フェニルマレイミド及びメチルエチルケトンを添加した際のそれぞれの未反応オレフィン単量体／未反応マレイミド単量体のモル比を表３に示す。その結果、それぞれの時点における未反応オレフィン単量体／未反応マレイミド単量体のモル比は、重合開始時の仕込みオレフィン単量体／マレイミド単量体のモル比の１〜１．５倍の範囲内であった。
【００２８】
重合反応終了後、該重合溶液を大量のメタノールに加えて共重合体を沈澱させ、１００℃減圧乾燥により共重合体パウダー４１８ｇを回収し、共重合体組成及び重量平均分子量の測定を行った。
【００２９】
得られた共重合体は、Ｎ−フェニルマレイミド残基単位６４．０モル％を含有するＮ−フェニルマレイミド・イソブテン共重合体であった。また、組成の経時変化として表７に示すように該Ｎ−フェニルマレイミド・イソブテン共重合体は、マレイミド残基単位含有率が平均値の上下２．０モル％以内と安定しており、均一な組成を有するものであった。該Ｎ−フェニルマレイミド・イソブテン共重合体の評価結果を表５に示す。
【００３０】
実施例２
仕込みイソブテン／Ｎ−フェニルマレイミド（モル比）＝１を仕込みイソブテン／Ｎ−フェニルマレイミド（モル比）＝１．４とし、１時間毎のＮ−フェニルマレイミドとメチルエチルケトンの追加量を表１に示す量とした以外は、実施例１と同様の方法により、共重合体の製造を行った。Ｎ−フェニルマレイミド及びメチルエチルケトンを添加した際のそれぞれの未反応オレフィン単量体／未反応マレイミド単量体のモル比を表３に示す。その結果、それぞれの時点における未反応オレフィン単量体／未反応マレイミド単量体のモル比は、重合開始時の仕込みオレフィン単量体／マレイミド単量体のモル比の１〜１．５倍の範囲内であった。
【００３１】
得られた共重合体は、Ｎ−フェニルマレイミド残基単位６０．７モル％を含有するＮ−フェニルマレイミド・イソブテン共重合体であった。また、組成の経時変化として表７に示すように該Ｎ−フェニルマレイミド・イソブテン共重合体は、マレイミド残基単位含有率が平均値の上下２．０モル％以内と安定しており、均一な組成を有するものであった。該Ｎ−フェニルマレイミド・イソブテン共重合体の評価結果を表５に示す。
【００３２】
実施例３
仕込みイソブテン／Ｎ−フェニルマレイミド（モル比）＝１を仕込みイソブテン／Ｎ−フェニルマレイミド（モル比）＝２．０とし、１時間毎のＮ−フェニルマレイミドとメチルエチルケトンの追加量を表１に示す量とした以外は、実施例１と同様の方法により、共重合体の製造を行った。Ｎ−フェニルマレイミド及びメチルエチルケトンを添加した際のそれぞれの未反応オレフィン単量体／未反応マレイミド単量体のモル比を表３に示す。その結果、それぞれの時点における未反応オレフィン単量体／未反応マレイミド単量体のモル比は、重合開始時の仕込みオレフィン単量体／マレイミド単量体のモル比の１〜１．５倍の範囲内であった。
【００３３】
得られた共重合体は、Ｎ−フェニルマレイミド残基単位５７．７モル％を含有するＮ−フェニルマレイミド・イソブテン共重合体であった。また、組成の経時変化として表７に示すように該Ｎ−フェニルマレイミド・イソブテン共重合体は、マレイミド残基単位含有率が平均値の上下２．０モル％以内と安定しており、均一な組成を有するものであった。該Ｎ−フェニルマレイミド・イソブテン共重合体の評価結果を表５に示す。
【００３４】
比較例１
１時間毎のＮ−フェニルマレイミドとメチルエチルケトンの追加量を２時間毎ごとに表２に示す量とした以外は、実施例１と同様の方法により、共重合体の製造を行った。Ｎ−フェニルマレイミド及びメチルエチルケトンを添加した際のそれぞれの未反応オレフィン単量体／未反応マレイミド単量体のモル比を表４に示す。その結果、それぞれの時点における未反応オレフィン単量体／未反応マレイミド単量体のモル比は、重合開始時の仕込みオレフィン単量体／マレイミド単量体のモル比の１〜１．５倍を外れる時点が存在した。
【００３５】
得られた共重合体は、Ｎ−フェニルマレイミド残基単位６３．３モル％を含有するＮ−フェニルマレイミド・イソブテン共重合体であった。また、組成の経時変化として表７に示すように該Ｎ−フェニルマレイミド・イソブテン共重合体は、マレイミド残基単位含有率が平均値の上下２．０モル％を外れる成分が８重量％存在し、組成分布の広いものであった。該Ｎ−フェニルマレイミド・イソブテン共重合体の評価結果を表６に示す。
【００３６】
比較例２
１時間毎のＮ−フェニルマレイミドとメチルエチルケトンの追加量を２時間毎ごとに表２に示す量とした以外は、実施例２と同様の方法により、共重合体の製造を行った。Ｎ−フェニルマレイミド及びメチルエチルケトンを添加した際のそれぞれの未反応オレフィン単量体／未反応マレイミド単量体のモル比を表４に示す。その結果、それぞれの時点における未反応オレフィン単量体／未反応マレイミド単量体のモル比は、重合開始時の仕込みオレフィン単量体／マレイミド単量体のモル比の１〜１．５倍を外れる時点が存在した。
【００３７】
得られた共重合体は、Ｎ−フェニルマレイミド残基単位５９．７モル％を含有するＮ−フェニルマレイミド・イソブテン共重合体であった。また、組成の経時変化として表７に示すように該Ｎ−フェニルマレイミド・イソブテン共重合体は、マレイミド残基単位含有率が平均値の上下２．０モル％を外れる成分が７．６重量％存在し、組成分布の広いものであった。該Ｎ−フェニルマレイミド・イソブテン共重合体の評価結果を表６に示す。
【００３８】
比較例３
１時間毎のＮ−フェニルマレイミドとメチルエチルケトンの追加量を２時間毎ごとに表２に示す量とした以外は、実施例３と同様の方法により、共重合体の製造を行った。Ｎ−フェニルマレイミド及びメチルエチルケトンを添加した際のそれぞれの未反応オレフィン単量体／未反応マレイミド単量体のモル比を表４に示す。その結果、それぞれの時点における未反応オレフィン単量体／未反応マレイミド単量体のモル比は、重合開始時の仕込みオレフィン単量体／マレイミド単量体のモル比の１〜１．５倍を外れる時点が存在した。
【００３９】
得られた共重合体は、Ｎ−フェニルマレイミド残基単位５６．９モル％を含有するＮ−フェニルマレイミド・イソブテン共重合体であった。また、組成の経時変化として表７に示すように該Ｎ−フェニルマレイミド・イソブテン共重合体は、マレイミド残基単位含有率が平均値の上下２．０モル％を外れる成分が７．９重量％存在し、組成分布の広いものであった。該Ｎ−フェニルマレイミド・イソブテン共重合体の評価結果を表６に示す。
【００４０】
【表１】
2006036914.tif 000003
【００４１】
【表２】
2006036914.tif 000004
【００４２】
【表３】
2006036914.tif 000005
【００４３】
【表４】
2006036914.tif 000006
【００４４】
【表５】
2006036914.tif 000007
【００４５】
【表６】
2006036914.tif 000008
【００４６】
【表７】
2006036914.tif 000009